(57)【要約】【課題】従来のディメタライズプロセスでは、マスク形成やエッチングなどの複雑な工程であり、ディメタライズされる反射層の線幅はマスク印刷の位置精度に依存してしまい、ナノレベルの線幅でのディメタライズ加工は困難であった。エッチングには大規模な設備を必要とし、エッチング条件などの設定に時間を要していた。本発明における光学媒体では凹凸構造の形状やピッチ、深さなどに起因した光反射層の変化により透過率の向上が見込めるため、従来のディメタライズド加工と同様の効果を提供することが可能となる。【解決手段】本発明においては凹凸構造が形成された凹凸領域と凹凸構造が形成されていない非凹凸領域からなる透明成形層の上に、光反射層を配した簡易な構成であって、凹凸構造の形状や深さ、ピッチなどに起因して光反射層の膜厚が変化することで透過率が変化し、その透過率は凹凸構造が形成されていない領域よりも高いことを特徴とする光学媒体を提供する。【選択図】図１
2014062992.tif 000002
【特許請求の範囲】
【請求項１】
透明性基材の少なくとも一方の面に、凹凸構造が形成された凹凸領域と、前記凹凸構造以外の非凹凸領域から成る透明成形層を配し、
凹凸構造の凸部の頂点から凹部の最底辺までの寸法を該凹凸構造の深さＨとするとき、前記凹凸構造の深さは１００ｎｍ以上５００ｎｍ未満であって、且つ前記透明性基材の上に光反射層を配して成り、
前記凹凸構造によって前記凹凸領域の透過率が異なり、前記凹凸領域での透過率が、前記非凹凸領域よりも高いことを特徴とする光学媒体。
【請求項２】
前記凹凸構造が、少なくとも一つ以上の凹部、凸部及び斜面を持ち、前記凹凸構造の断面形状が正弦波形状を成す回折格子であって、前記回折格子のピッチが３００ｎｍ以上８００ｎｍ以下であることを特徴とした、請求項１に記載の光学媒体。
【請求項３】
前記凹凸構造が少なくとも一つ以上の、凹部、凸部、凹部から凸部までの立ち上がりが急峻な傾きを持つ面または斜面と、凹部から凸部までの立ち上がりが前記急峻な面または斜面に比べて緩やかな傾きを持つ斜面を持ち、前記凹凸構造の断面形状が鋸歯形状を成すブレーズド格子であって、前記ブレーズド格子のピッチが３００ｎｍ以上８００ｎｍ以下であることを特徴とした、請求項１に記載の光学媒体。
【請求項４】
前記凹凸構造は、凹部または凸部を光散乱要素とした、入射光を散乱させる光散乱体であって、前記光学媒体における平面の互いに直交するｘ，ｙの各方向において、矩形の各辺の長さが異なる前記光散乱要素を複数配列させ、且つ、前記光散乱体の内部で、前記光散乱要素を形成する密度を変えることにより、それぞれの光散乱性を任意に変化させたことを特徴とした、請求光１に記載の光学媒体。
【請求項５】
前記光反射層がアルミニウム薄膜であって、
前記光反射層の膜厚が前記非凹凸領域、前記回折格子の前記凹部、前記凸部、前記斜面において各々異なり、
前記非凹凸領域での前記膜厚が４０ｎｍ以上６０ｎｍ以下であって、
前記凹部での前記膜厚が１ｎｍ以上３０ｎｍ以下であって、
前記凸部での前記膜厚が２０ｎｍ以上４０ｎｍ以下であって、
前記斜面での前記膜厚が１ｎｍ以上２０ｎｍ以下であることを特徴とする、
請求項２に記載の光学媒体。
【請求項６】
前記光反射層がアルミニウム薄膜であって、
前記光反射層の膜厚が前記非凹凸領域、前記ブレーズド格子の前記凹部、前記凸部、前記急峻な傾きを有する斜面、前記緩やかな傾きを有する斜面において各々異なり、
前記非凹凸領域での前記膜厚が４０ｎｍ以上６０ｎｍ以下であって、
前記凹部での前記膜厚が１ｎｍ以上３０ｎｍ以下であって、
前記凸部での前記膜厚が２０ｎｍ以上４０ｎｍ以下であって、
前記急峻な傾きを有する斜面での前記膜厚が１ｎｍ以上５ｎｍ以下であって、
前記緩やかな傾きを有する斜面での前記膜厚が２０ｎｍ以上４０ｎｍ以下であることを特徴とする、請求項３に記載の光学媒体。
【請求項７】
前記光反射層がアルミニウム薄膜であって、
前記光反射層の膜厚が前記非凹凸領域、前記光散乱要素の前記凹部、前記凸部において各々異なり、
前記非凹凸領域での前記膜厚が４０ｎｍ以上６０ｎｍ以下であって、
前記凹部での前記膜厚が１ｎｍ以上３０ｎｍ以下であって、
前記凸部での前記膜厚が２０ｎｍ以上４０ｎｍ以下であることを特徴とする、請求項４に記載の光学媒体。
【請求項８】
前記光反射層は、真空蒸着法若しくはスパッタリング法いずれかの気相堆積法によって成膜された、アルミニウム薄膜であることを特徴とした、請求項１から７の何れか１項に記載の光学媒体。
【請求項９】
請求項１から８の何れか１項に記載の光学媒体の、前記光反射層の上に接着層を配し、前記光学媒体を透明性基材または不透明性基材に貼り付けて成る光学物品。
【発明の詳細な説明】
【技術分野】
【０００１】
本発明は、光学媒体に係り、特に、商品券などの有価証券や、パスポートなどの公的文書などの偽造や複写を防止するための光学媒体に関し、また、その光学媒体を貼り付けた光学物品に関する。
【背景技術】
【０００２】
商品券などの有価証券やパスポート、運転免許証などの公的文書には、ホログラムなどの微細構造を有した光学媒体が設けられ、その有価証券や公的文書の偽造や複写を防止するようにしている。これら光学媒体としては、微細構造にアルミなどの光反射層を配した構成が一般的に知られており、七色にきらきらと輝く視覚効果が得られ、これは、大衆的にもよく認知されているところのものである。
【０００３】
しかし、近年では、偽物を本物と偽る偽造や、本物を入手して不正な加工をして変造する改ざんする等、偽造者による不正使用が頻発し、見た目を真似た偽造ホログラムが付与される例も見受けられるようになってきた。
【０００４】
そこで、より高い偽造防止効果を得る手段の一つとして、光反射層をエッチングなどによって除去する、ディメタライズド加工が知られている。従来のディメタライズド加工としては、アルミなどから成る光反射層において、光反射層を残したい部分にのみ、アルカリ耐性を持つ材料を用いてマスク処理を施し、その後にアルカリ性の溶液に浸すことでマスク処理を施していない部分の光反射層を除去する方法などが知られている。
【０００５】
上記の方法を用いて、マスクを任意のパターン上に形成すれば、光反射層を任意の形状にすることができ、光学媒体の意匠性向上や証券など有価証券に用いた際の偽造防止とその耐性向上を実現することができる。
【０００６】
また、近年では、ナノメートルオーダーの線幅で光反射層を除去し、任意のパターンを形成するようにした加工技術が実現されており、有価証券などに用いられる光学媒体において、上記ディメタライズド加工は、必要不可欠な技術になりつつある。ディメタライズド加工を施すことで、従来のホログラムを更に高精細・高精度なパターンとすることができ、偽造防止効果を更に向上させることが可能である。
【０００７】
特許文献１では、微細な点の集合でディメタライズド加工した２つの偽造防止素子を作製し、２つの偽造防止素子を重ね合わせたときに任意の像を表現できる印刷物が提案されている。
【０００８】
また、特許文献２では、ディメタライズド加工した層と光学的可変インクを組み合わせることで、凹凸構造からの回折効果とカラーシフト効果を組み合わせた作用を実現した、セキュリティデバイスが提案されている。
【０００９】
さらに、特許文献３では、アスペクト比の異なる凹凸構造を形成し、凹凸構造の上に形成された金属層をエッチング処理することで、凹凸構造の形状によるエッチングレートの差を利用して、任意の形状に形成した凹凸構造に沿ってディメタライズド加工が行なわれる、多層体の製造プロセスが提案されている。
【先行技術文献】
【特許文献】
【００１０】
【特許文献１】特開２０１０−１１１０７２号公報
【特許文献２】特開２００７−３０４６０１号公報
【特許文献３】特表２００８−５３０６００号公報
【発明の概要】
【発明が解決しようとする課題】
【００１１】
上記に挙げた特許文献１〜３のものはいずれも金属層をディメタライズド加工することによって、任意のパターンを成形し、新たな視覚効果や光学的効果を生じさせるようにしているが、特許文献１では、微細な点の集合として、ディメタライズド加工を行なう方法として、全面金属蒸着箔に模様を彫刻した刻印を用いる手法や、金属皮膜を化学的エッチングやレーザーエッチングなどの手法などを用いることが可能であると述べられている。特許文献２でも同様に、ディメタライズド加工の方法として化学的エッチングや、オイルアブレーションなどを用いることが述べられている。
【００１２】
これらの手法は金属層にマスクを施し、マスクが無い部分の金属層が除去されるため、マスクを有した部分のみ金属層のパターンが形成される。その結果、金属層の有無によって絵柄などのパターンを表現することが可能となる。よって、表現したい任意のパターン状にマスクを施した後に化学的エッチングなどを行なうことで、マスク部分以外の金属層を除去し、金属層による微細なパターン表現を可能としているが、表現できるパターン線幅などの精度はマスクの作製方法に依存することになる。このため、マスクの作製方法が高精細且つ高精度であるほど、金属層による微細なパターン表現が可能になる。
【００１３】
しかし、通常マスクはスクリーン印刷などの手法で作製されることが多く、線幅数１００μｍから数１０μｍ程度のパターニングが限界である。さらに、スクリーン印刷の位置精度の限界から、狙いの位置からずれた箇所にマスクを作製してしまうこともあり、その場合、所望の金属層パターン形状が得られないといった課題があった。
【００１４】
また、特許文献３では、マスクとして、アスペクト比の異なる凹凸構造を設けており、これによってマスク作製時の位置精度の問題を改善している。また、凹凸構造を精度よく形成することでナノメートルオーダーの位置精度でマスク作製を行なうことが可能となった。
【００１５】
しかし、この特許文献３では、金属層を除去するための処理としてエッチングを行なっており、エッチングにかかる大規模な設備や製造時間が必要であり、デバイス生産時のコスト高の一因となっている。また、エッチングの際に用いるエッチング液の廃棄処理など、後工程でも様々な問題や煩わしさは依然として残ったままである。
【００１６】
このエッチングにかかる問題は特許文献１や特許文献２で提案されているディメタライズド加工においても同様の問題を孕んでいる。
【００１７】
本発明は、上記従来の問題に鑑みてなされたものであり、本発明においては、凹凸構造が形成された凹凸領域と凹凸構造が形成されていない非凹凸領域からなる透明成形層の上に、光反射層を配した簡易な構成であって、凹凸構造の形状や深さ、ピッチなどに起因して光反射層の膜厚が変化することで透過率が変化し、その透過率は凹凸構造が形成されていない領域よりも高いことを特徴とする光学媒体を提供することを目的とする。
【００１８】
また、本発明における光学媒体では凹凸構造の形状やピッチ、深さなどに起因した光反射層の変化により透過率の向上が見込めるため、これまで述べてきたディメタライズド加工と同様の効果を提供することが可能となる。
【課題を解決するための手段】
【００１９】
請求項１に記載の光学媒体は、透明性基材の少なくとも一方の面に、凹凸構造が形成された凹凸領域と、前記凹凸構造以外の非凹凸領域から成る透明成形層を配し、凹凸構造の凸部の頂点から凹部の最底辺までの寸法を該凹凸構造の深さＨとするとき、前記凹凸構造の深さは１００ｎｍ以上５００ｎｍ未満であって、且つ前記透明性基材の上に光反射層を配して成り、前記凹凸構造によって前記凹凸領域の透過率が異なり、前記凹凸領域での透過率が、前記非凹凸領域よりも高いことを特徴とする光学媒体である。
【００２０】
請求項２に記載の光学媒体は、請求項１に記載の光学媒体において、前記凹凸構造が、少なくとも一つ以上の凹部、凸部及び斜面を持ち、前記凹凸構造の断面形状が正弦波形状を成す回折格子であって、前記回折格子のピッチが３００ｎｍ以上８００ｎｍ以下であることを特徴としたものである。
【００２１】
請求項３に記載の光学媒体は、請求項１に記載の光学媒体において、前記凹凸構造が少なくとも一つ以上の、凹部、凸部、凹部から凸部までの立ち上がりが急峻な面または斜面と、凹部から凸部までの立ち上がりが前記急峻な傾きの面または斜面に比べて緩やかな傾きを持つ斜面を持ち、前記凹凸構造の断面形状が鋸歯形状を成すブレーズド格子であって、前記ブレーズド格子のピッチが３００ｎｍ以上８００ｎｍ以下であることを特徴としたものである。
【００２２】
請求項４に記載の光学媒体は、請求光１に記載の光学媒体において、前記凹凸構造は、凹部または凸部を光散乱要素とした、入射光を散乱させる光散乱体であって、前記光学媒体における平面の互いに直交するｘ，ｙの各方向において、矩形の各辺の長さが異なる前記光散乱要素を複数配列させ、且つ、前記光散乱体の内部で、前記光散乱要素を形成する密度を変えることにより、それぞれの光散乱性を任意に変化させたことを特徴としたものである。
【００２３】
請求項５に記載の光学媒体は、請求項２に記載の光学媒体において、前記光反射層がアルミニウム薄膜であって、前記光反射層の膜厚が前記非凹凸領域、前記回折格子の前記凹部、前記凸部、前記斜面において各々異なり、前記非凹凸領域での前記膜厚が４０ｎｍ以上６０ｎｍ以下であって、前記凹部での前記膜厚が１ｎｍ以上３０ｎｍ以下であって、前記凸部での前記膜厚が２０ｎｍ以上４０ｎｍ以下であって、前記斜面での前記膜厚が１ｎｍ以上２０ｎｍ以下であることを特徴とするものである。
【００２４】
請求項６に記載の光学媒体は、請求項３に記載の光学媒体において、前記光反射層がアルミニウム薄膜であって、前記光反射層の膜厚が前記非凹凸領域、前記ブレーズド格子の前記凹部、前記凸部、前記急峻な傾きを有する斜面、前記緩やかな傾きを有する斜面において各々異なり、前記非凹凸領域での前記膜厚が４０ｎｍ以上６０ｎｍ以下であって、前記凹部での前記膜厚が１ｎｍ以上３０ｎｍ以下であって、前記凸部での前記膜厚が２０ｎｍ以上４０ｎｍ以下であって、前記急峻な傾きを有する斜面での前記膜厚が１ｎｍ以上５ｎｍ以下であって、前記緩やかな傾きを有する斜面での前記膜厚が２０ｎｍ以上４０ｎｍ以下であることを特徴とするものである。
【００２５】
請求項７に記載の光学媒体は、請求項４に記載の光学媒体において、前記光反射層がアルミニウム薄膜であって、前記光反射層の膜厚が前記非凹凸領域、前記光散乱要素の前記凹部、前記凸部において各々異なり、前記非凹凸領域での前記膜厚が４０ｎｍ以上６０ｎｍ以下であり、前記凹部での前記膜厚が１ｎｍ以上３０ｎｍ以下であり、前記凸部での前記膜厚が２０ｎｍ以上４０ｎｍ以下であることを特徴とする。
【００２６】
請求項８に記載の光学媒体は、請求項１から７何れか１項に記載の光学媒体において、前記光反射層は、真空蒸着法若しくはスパッタリング法いずれかの気相堆積法によって成膜された、アルミニウム薄膜であることを特徴としたものである。
【００２７】
請求項９に記載の光学物品は、請求項１から８何れか１項記載の光学媒体の、前記光反射層の上に接着層を配し、前期光学部材を透明性基材や不透明性基材に貼り付けて成る光学物品である。
【発明の効果】
【００２８】
本発明は、透明性基材の少なくとも一方の面に、凹凸構造が形成された凹凸領域と、凹凸構造が形成されていない非凹凸領域からなる透明成形層を配しており、さらに透明成形層の上には光反射層を配している。凹凸領域では凹凸構造が形成されていることから、凹凸構造が形成されていない非凹凸領域よりも透明成形層の表面積が大きい。
【００２９】
そのため、光反射層が金属材料を用いた薄膜である場合、非凹凸領域に任意の膜厚で薄膜を成膜しても、凹凸構造を配したことで局所的に表面積が大きくなっている凹凸領域では、光反射層としての金属層の膜厚が、凹凸構造が形成されていない非凹凸領域での膜厚よりも薄くなる。
【００３０】
透明成形層に形成された凹凸構造の形状、ピッチ、深さを選択的に変化させることで、凹凸領域を配した透明成形層の表面積を大きくすることが可能になる。その表面積の変動によって、凹凸領域の上に配される光反射層の膜厚も変化させることが可能になる。
【００３１】
光反射層の膜厚が薄ければその部分での透過率が高くなり、凹凸領域よりも光反射層の膜厚が厚い、非凹凸領域と透過率の差を生じさせることが可能になる。
【００３２】
光反射層としてアルミニウム薄膜を用いた場合、薄膜の膜厚が薄いほど透過率は高くなるので（後に膜厚と透過率の関係性を示す。）、ディメタライズド加工によって金属層を除去し透過率を向上させるのと、同様な効果を生じさせることが可能となる。
【００３３】
凹凸構造の形状、ピッチ、深さに起因して、凹凸形状の凸部、凹部、斜面それぞれで光反射層の膜厚が変化するので、例えば、ブレーズド格子の様な断面形状が非対称な凹凸構造では、片側の斜面のみ光反射層の膜厚を増加させることも可能であり、その結果光反射層の膜厚が厚い側から光学媒体を観察するとその反射光が観察でき、光反射層の膜厚が薄い側から光学媒体を観察すると、光が透過するので奥にあるものが観察できる。つまり、観察方向によって異なるイメージを観察できるような効果を持った、光学媒体の作製も可能になる。
【００３４】
本発明の方法を用いれば、従来のディメタライズド加工の際に必要であった、マスク作製が不要なマスクレスプロセスであることから、マスク作製時の位置精度の問題も解決することができる。また、エッチング工程も不要となることからそれにかかる設備も不要であり、煩雑な工程を行なうことなくディメタライズド加工によって金属層除去したのと同様な、高透過率な領域を得ることが可能となる。
【００３５】
本発明の方法を用いれば、従来のディメタライズ加工よりも更に高精細・高精度な光反射層のパターンを、マスク作製工程無し、エッチング工程無しで簡便に形成することが可能となる。
【図面の簡単な説明】
【００３６】
【図１】本発明における光学媒体の形態の一例を示した平面図。
【図２】図1に示した光学媒体の斜視図。
【図３】図１におけるＸ−Ｘ´線での断面の一例を示した図。
【図４】本発明において凹凸構造として用いた回折格子の断面の一例を示した図。
【図５】本発明において凹凸構造として用いたブレーズド格子の断面の一例を示した図。
【図６】本発明における光学媒体の形態の一例を示した斜視図。
【図７】図６におけるＸ−Ｘ´線での断面での本発明において凹凸構造として用いた光散乱構造の一例を示した断面図。
【図８】光反射層の膜厚による透過率の変化を示した図。
【図９】本発明における光学物品の形態の一例を示した平面図。
【図１０】図９におけるＹ−Ｙ´線での断面の一例を示した図。
【発明を実施するための形態】
【００３７】
以下に、本発明の好適な実施形態を説明する。以下に述べる実施形態は、本発明の好適な具体例であり、技術的に好ましい種々の限定が付されているが、本発明の範囲は、以下の説明において、特に本発明を限定する旨の記載がない限り、これらの形態に限られない。
【００３８】
図１は、本発明の光学媒体の一例を示す平面図である。図２は、図１に示した光学媒体の斜視図である。
【００３９】
ここでの光学媒体１０の表面は、凹凸構造４が形成された凹凸領域５と、凹凸構造４が形成されていない非凹凸領域６から成る。図１、２では、凹凸構造４を配した凹凸領域５により、一例として「ＴＩＴ」の形を表示するようにしている。凹凸領域５以外の領域は、凹凸構造４が形成されていない、非凹凸領域６で占められている。
【００４０】
図３は、図１に示したＸ−Ｘ’線に沿う光学媒体１０の断面図である。光学媒体１０は、透明性基材１の一方の面に透明成形層２を配している。透明性基材１の材料としては、ポリエチレンテレフタレート（ＰＥＴ）、ポリカーボネート（ＰＣ）、トリアセチルセルロース（ＴＡＣ）などの光透過性を有する樹脂からなるフィルム又はシートなどが好適である。また、透明性基材１の材料としては、ガラスなどの無機材料を使用するようにしてもよい。透明性基材１は、反射防止処理、低反射防止処理、ハードコート処理、帯電防止処理及び防汚処理などの処理を施したものでもよい。
【００４１】
透明成形層２の材料としては、例えば、光透過性を有する樹脂を使用することができる。また、アクリル、ポリカーボネート、エポキシ、ポリエチレン、ポリプロピレンなどの可視光透過性を有する樹脂を使用できる。この中でも、例えば、熱可塑性樹脂又は光硬化性樹脂を使用すると、後に説明する凹凸構造４が形成された原版を用いた転写により、少なくとも一方の面上に凹凸構造４を備える透明成形層２を容易に作製することが可能である。
【００４２】
透明成形層２には、凹凸構造４が形成された凹凸領域５と、凹凸構造４が形成されていない非凹凸領域６から構成され、さらに透明成形層２の上に光反射層３が配されている。
【００４３】
凹凸構造４としては、図４に示すように該凹凸構造４を縦断する断面形状が正弦波状を成す回折格子や、図５に示すようにその断面形状が鋸歯形状を成すブレーズド格子、図７に示すように凹部または凸部を光散乱要素とした光散乱構造などの形態のものを用いることができる。ここで、凹凸構造４の形状や、ピッチ、深さなどのパラメータによって凹凸領域の表面積は大きくなり、光反射層３の膜厚を変化させることが可能となる。これらパラメータの変化による効果は後に述べる。
【００４４】
また、光反射層３は、凹凸構造４が設けられた透明成形層２の界面の反射率を高める役割を果たす。光反射層３の材料としては、例えば、アルミニウム、銀、及びそれらの合金など反射率の高い金属材料を使用することができる。金属材料を用いて光反射層４を作製する方法としては、例えば、真空蒸着法及びスパッタリング法などの気相堆積法により形成することが可能になる。本発明において光反射層２はアルミニウム薄膜であることが好適である。アルミニウム薄膜は金や銀などに比べて安価に入手できる利点がある。さらに、アルミニウムは真空蒸着法、スパッタリング法どちらでも、精度良く容易に成膜できることが知られており、光学媒体作製の際のハンドリングの良さもその利点として挙げることができる。
【００４５】
ここで、上記凹凸構造４に関して更に詳しく説明を述べる。図４に本発明における凹凸構造のひとつである、少なくとも一つ以上の凹部、凸部、斜面を持ち、前記凹凸構造４の断面が正弦波形状を成す回折格子の断面図の一例を示している。
【００４６】
図４において示すように凹凸構造４の凸部の頂点から凹部の最底辺までを凹凸構造４の深さＨとする。また、凸部から凸部もしくは凹部から凹部の間隔を凹凸構造４のピッチＰとする。
【００４７】
本発明においては、凹凸領域５は、凹凸構造４が形成されていることから、凹凸構造４が形成されていない非凹凸領域６よりも表面積が大きくなるため、透明成形層２の上に配された光反射層３の膜厚に分布が生じる。具体的には、凹凸領域５は表面積が大きいことから、光反射層３の膜厚ＡＬは、非凹凸領域６の上に配される光反射層３よりも薄くなる。
【００４８】
ここで、光反射層３の材料がアルミニウム薄膜である場合を考える。図８は、屈折率１．５の材料の上に、アルミニウム薄膜が配された場合の、波長４４２ｎｍ,５３２ｎｍ,６３３ｎｍにおける、透過率の膜厚依存性を示すグラフである。
【００４９】
図８で示すデータを見ると、膜厚が２ｎｍ程度の場合、透過は８５％程度、５ｎｍ程度の場合は７０％程度、７ｎｍ程度の場合は６０％程度、１０ｎｍ程度の場合４０％程度であるといったように、膜厚が厚くなるほど透過率は減少（逆に反射率は増加）していくことがわかる。また、膜厚が比較的薄い範囲では透過率が急激に減少するが、その後に透過率は緩やかに減少する。
【００５０】
たとえば、凹凸領域５の上に配された光反射層３を構成するアルミニウム薄膜の膜厚が２ｎｍ、非凹凸領域６に上に配された光反射層３を構成するアルミニウム薄膜の膜厚が４０ｎｍであった場合、凹凸領域５での透過率は８５％程度（反射率は１５％程度）、非凹凸領域６での透過率は１０％程度（反射率率は９０％）程度となる。このため、凹凸領域５と非凹凸領域６の透過率に大きな差を生じさせることができる。仮に蛍光灯のような光源を透かしてみた場合、透過率８５％程度の凹凸領域５では、蛍光灯の光とその外観形状までもはっきりと確認することができるが、透過率１０％程度の非凹凸領域６ではほとんど蛍光灯の光を確認することはできず、蛍光灯の外観形状を確認することは困難である。
【００５１】
凹凸構造４として、図４に示したような回折格子を用いた場合、ピッチＰが細かく、深さＨが深いほど凹凸領域５の表面積が大きくなることから、その上に配される光反射層３の膜厚ＡＬはそれに応じて薄くなり、非凹凸領域６との膜厚の差が生じるので、凹凸領域５と非凹凸領域６の透過率に大きな差異を生じさせることが可能になる。したがって、本発明においては、ピッチＰが３００ｎｍ以上８００ｎｍ以下であり、深さＨが１００ｎｍ以上５００ｎｍ未満であることが好適である。
【００５２】
また、凹凸構造４をナノオーダーの微細なピッチＰと深さＨにすることで、表面積が増大し、凹凸領域５の上に配される光反射層３の膜厚ＡＬが薄くなるので、凹凸領域５の透過率は増加する。
【００５３】
一方、光学媒体１０の平面視の表面積は、非凹凸領域６には凹凸構造４が形成されていないために、非凹凸領域６の表面積（実面積）は凹凸領域５の表面積（実面積）よりも小さく、したがって、非凹凸領域６の上に配される光反射層３の膜厚ＡＬは、凹凸領域５の上に配された光反射層３の膜厚ＡＬよりも厚くなる。その結果、光反射層３としてアルミニウム薄膜を用いた場合、凹凸領域５と非凹凸領域６の膜厚ＡＬの差は透過率の差異となって現れる。
【００５４】
そして、アルミニウム薄膜の膜厚ＡＬが薄いほど透過率は高くなり（図８のグラフ参照）、膜厚が薄く透過率の高い凹凸領域５は、ディメタライズド加工によって金属層が除去された高透過率領域と同様な効果を生じる。さらに、ピッチを３００ｎｍ以上８００ｎｍ以下とすることで、凹凸領域５を急峻な角度の向きから観察した際には回折光を観察することも可能であり、透過観察によるディメタライズドのような効果と、虹色に光る回折光の効果を複合的に生じさせることが可能となる。
【００５５】
本発明における光反射層は、真空蒸着法またはスパッタリング法のどちらかで成膜された、アルミニウム薄膜であることが好適である。真空蒸着法またはスパッタリング法は、精度良く容易に成膜できることが知られているが、どちらの手法でも平坦面に成膜される膜厚を管理することで、膜厚の制御を行っている。たとえば、真空蒸着法では水晶振動子に成膜を行い、水晶振動子の共振周波数の変動から膜厚の管理を行っている。つまり、平坦面に成膜される膜厚制御は行われるが、回折格子などの凹凸構造に成膜される膜厚の制御は通常行われない。
【００５６】
そのため、本発明における非凹凸領域６（平坦面）に対して任意の膜厚で成膜した場合、凹凸構造４が形成された凹凸領域５の上に配される光反射層の膜厚は、凹凸構造による表面積の増加に起因して上記非凹凸領域６（平坦面）の膜厚よりも薄くなる。
【００５７】
実際には回折格子などに成膜を行なうと、凹凸構造の部分である、凸部、凹部、斜面で膜厚が異なっており、一般に成膜機構上、構造の斜面は膜厚が薄くなりやすい。また、本発明の場合のように、凹凸構造のピッチＰ、深さＨともにナノオーダーのレンジであれば、凹凸構造の凸部に比べて凹部の膜厚が薄くなる傾向がある。これは、ナノオーダーの微細な構造であるがゆえに凹部には蒸着材料が進入しにくいことなどに起因するものである。
【００５８】
本発明において規定したピッチＰが３００ｎｍ以上８００ｎｍ以下であり、深さＨが１００ｎｍ以上５００ｎｍ未満の回折格子を凹凸構造４として用いた場合を考える。そして、非凹凸領域６上に４０ｎｍ以上６０ｎｍ以下の膜厚でアルミニウム薄膜を成膜したとき、回折格子からなる凹凸構造４の上に成膜されるアルミニウム薄膜は、凹部で１ｎｍ以上３０ｎｍ以下、凸部で２０ｎｍ以上４０ｎｍ以下、斜面で１ｎｍ以上２０ｎｍ以下となる。
【００５９】
また、凹凸構造の凹部、凸部、斜面それぞれに異なる膜厚が成膜された場合の透過率は、各膜厚の平均値として考えることができる。また、凹部、凸部、斜面に成膜された膜厚値によって、図８に示したような透過率の変化が起きる。図８に示した結果から、膜厚が薄いほど透過率は高くなり、ディメタライズド加工の様に金属などの光反射層を除去しパターニングするのと同程度の透過率が得られる。
【００６０】
次に、本発明において、凹凸構造４にブレーズド格子を用いた場合に関して説明する。図５に、少なくとも一つ以上の凹部、凸部、凹部から凸部までの立ち上がりが急峻な傾きを持つ面または斜面、凹部から凸部までの立ち上がりが前記急峻な傾きに比べて緩やかな傾きを持つ斜面を持つ、前記凹凸構造の断面が鋸歯形状を成すブレーズド格子断面図の一例を示した。この図５において凹凸構造４の凸部の頂点から凹部の最底辺までを凹凸構造４の深さＨとする。また、凸部から凸部もしくは凹部から凹部の間隔を凹凸構造４のピッチＰとする。凹凸構造４に回折格子を用いた場合と同様に、凹凸構造４にブレーズド格子が形成されている凹凸領域５は、凹凸構造が形成されていない非凹凸領域６よりも表面積が大きいため、非凹凸領域６の上に任意の膜厚で光反射層３を設けると、非凹凸領域６に隣接する凹凸領域５の上に配される光反射層３の膜厚ＡＬは、非凹凸領域６の上に配される光反射層３の膜厚よりも薄くなる。
【００６１】
光反射層３にアルミニウム薄膜などの金属層を用いた場合、膜厚が薄いほど透過率が高くなる関係（図８に示した関係）があるため、ディメタライズド加工の様に金属などの反射層を除去した場合と、同程度の高透過率を得ることが可能になる。
【００６２】
凹凸構造４にブレーズド格子を用いた場合も、回折格子を用いた場合と同様にピッチＰが細かく、深さＨが深いほど、表面積が増加するため、その上に配される光反射層３の膜厚ＡＬは薄くなる。本発明においては、ピッチＰが３００ｎｍ以上８００ｎｍ以下であり、深さＨが１００ｎｍ以上５００ｎｍ未満であることが好適である。
【００６３】
また、凹凸構造４が形成されていない非凹凸領域６は、凹凸構造４が形成された凹凸領域５よりも表面積が小さい。そのため、非凹凸領域６の上に配される光反射層３の膜厚ＡＬは、凹凸領域５の上に配された光反射層３の膜厚ＡＬよりも厚くなる。
【００６４】
一方、非凹凸領域６に隣接する凹凸領域５は、凹凸構造４をナノオーダーの微細なピッチＰと深さＨにすることで表面積が増加しているため、凹凸領域５の上に配される光反射層３の膜厚ＡＬが薄くなり、凹凸領域５の透過率は増加する。その結果、光反射層３としてアルミニウム薄膜を用いた場合、凹凸領域５と非凹凸領域６での膜厚ＡＬの差は透過率の差異となって現れる。
【００６５】
アルミニウム薄膜の膜厚ＡＬが薄いほど透過率は高くなるので（図８のグラフ参照）、膜厚が薄く透過率の高い部分は、ディメタライズド加工の様に金属などの光反射層を除去しパターニングするのと同程度の高透過率が得られる。
【００６６】
また、回折格子の場合とは異なり、ブレーズド格子は、ある一方向に光を強く回折させる機能を持つ。このため、ある一方向から観察した場合のみ、反射光として虹色の回折光を射出させ、且つ、高透過率部分の透過観察も可能である、複合的な効果を発揮させることもできる。
【００６７】
凹凸構造４にブレーズド格子を用いた場合にあっても、光反射層３として、真空蒸着法またはスパッタリング法のどちらかで成膜された、アルミニウム薄膜であることが好適である。また、アルミニウム薄膜の膜厚と透過率は図８に示したような関係になる。ブレーズド格子に成膜を行うと成膜機構上、構造の凸部、凹部、急な傾きを有する斜面と緩やかな傾きを有する斜面で膜厚が異なる。
【００６８】
本発明のように、凹凸構造のピッチＰ、深さＨともにナノオーダーのレンジであれば、構造の凸部に比べて凹部の膜厚が薄くなる傾向がある。これは、ナノオーダーの微細な構造であるがゆえに凹部には蒸着材料が進入しにくいことなどに起因している。また、急な傾きを有する斜面は、光反射層の膜厚が薄くなる傾向がある。
【００６９】
また、異方性蒸着（スパッタリング）や斜方蒸着（スパッタリング）などを行なえば、ブレーズド格子の片側の斜面にのみアルミニウム薄膜が形成されるような、特殊な光学媒体を作製することも可能である。
【００７０】
本発明において規定したピッチＰが３００ｎｍ以上８００ｎｍ以下であり、深さＨが１００ｎｍ以上５００ｎｍ未満のブレーズド格子を凹凸構造４として用いた場合を考える。非凹凸領域６上に４０ｎｍ以上６０ｎｍ以下の膜厚でアルミニウム薄膜を成膜した時、ブレーズド格子からなる凹凸構造４の上に成膜されるアルミニウム薄膜の膜厚ＡＬは各々、凹部で１ｎｍ以上３０ｎｍ以下、急峻な傾きを有する斜面での膜厚が１ｎｍ以上５ｎｍ以下、急峻な傾きを有する斜面とは反対側の緩やかな傾きを有する斜面での前記膜厚が４０ｎｍ以上６０ｎｍ以下となる。
【００７１】
上記のように、ブレーズド格子の片側の斜面にのみ極端に厚い膜厚となっても、透過率は、凹凸構造の凹部、急峻な傾きを有する斜面、緩やかな傾きを有する斜面の各膜厚の平均値として考えることができる。その場合、膜厚の値によって透過率が変化し、具体的には図８に示したような透過率の変化が起きる。図８の結果から、膜厚が薄いほど透過率は高くなるので、ディメタライズド加工の様に金属などの光反射層を除去し、パターニングするのと同程度の高透過率が得られる。
【００７２】
次に、凹凸構造４に光散乱構造を用いた場合に関して述べる。図６にその凹凸構造４に光散乱構造を用いた際の、光学媒体１０の斜視図の一例を示した。
【００７３】
図６において示す凹凸構造４が凹部または凸部を光散乱要素とした、入射光を散乱させる光散乱体であって、光学媒体１０の平面上の直交するｘ，ｙ方向の各方向において、矩形の各辺の長さが異なる前記光散乱要素を複数配列させ、且つ、前記光散乱体の内部で、前記光散乱要素を形成する密度を変えることにより、それぞれの光散乱性を任意に変化させるようにしている。図６のＸ−Ｘ'線での断面を図７に示す。本発明において、図７に示したような矩形の断面を持つ凹凸構造４として光反射層３を形成する。
【００７４】
光反射層３における凹部または凸部から成る光散乱要素により散乱される光の広がりは、光散乱要素を開口として回折現象を扱うことによって得られる回折光の分布と等しいとみなせる。従って、光散乱要素の大きさが大きければ散乱光は拡がらず、大きさが小さければ散乱光は大きく広がることになる。また、大きさが異なる（矩形の各辺の長さが異なる）光散乱要素を、密度を変えてランダムに配置することにより、それぞれの大きさの光散乱要素に対する光強度分布を積分した結果が、実際の光強度分布となる。よって、広い範囲にわたって連続的な分布を持った散乱光が得られ、観察位置による明暗の変化の少ない表示が可能になる。
【００７５】
もし、単一の大きさの光散乱要素を用いた場合、光の強度分布が振動成分を持ち、光の波長毎に射出方向に対しての光の強度変化が異なる。そのため、観察位置によって急激な明暗の変化や、光散乱体が虹色に輝く色付きなどが発生する。
【００７６】
光散乱体による散乱光の強度は、光散乱体内にある光散乱要素の密度、もしくは光散乱体の深さにより変化させることができる。特に本発明においては、光散乱要素の密度が、５０％程度であることが好適である。５０％程度の密度のとき、最大の散乱光強度を得ることができ、密度が、この値を離れるほど散乱光強度が弱くなる。従って、密度により凹凸領域５の階調表現が可能となるので、白色を呈した表現の明暗を生じさせることができる。
【００７７】
図７に図６のＸ−Ｘ'線での断面図を示すが、この場合において、図７に示したような矩形の断面を持つ凹凸構造４の上に配する光反射層３は、アルミニウム薄膜であることが好適である。また、薄膜は真空蒸着法またはスパッタリング法のどちらかで成膜されることが好適である。
【００７８】
図７に示したような矩形の断面構造を有する凹凸構造４に、本発明において規定した、凹凸構造４が深さＨ１００ｎｍ以上５００ｎｍ未満の光散乱構造を用いた場合、構造の深さＨがナノオーダーの微細な構造であるがゆえに、凹凸構造の凹部には蒸着材料が進入しにくいことなどに起因して、凹凸構造の凸部に比べて凹部の膜厚が薄くなる傾向がある。
【００７９】
本発明において規定した構造の深さＨが１００ｎｍ以上５００ｎｍ未満の光散乱構造を凹凸構造４として用いた場合を考える。非凹凸領域６上に４０ｎｍ以上６０ｎｍ以下の膜厚でアルミニウム薄膜を成膜した時、光散乱構造からなる凹凸構造４の上に成膜されるアルミニウム薄膜は、凹部で１ｎｍ以上３０ｎｍ以下、凸部で４０ｎｍ以上６０ｎｍ以下となる。
【００８０】
凹凸構造の凹部、凸部にそれぞれに異なる膜厚が成膜された場合の透過率は、各膜厚の平均値として考えることができる。凹部、凸部に成膜された膜厚値によって、図８に示したような反射率の変化が起きる。ゆえに、透過率も変化することなる。図８の結果から、膜厚が薄いほど透過率は高くなるので、ディメタライズド加工の様に金属などの光反射層を除去しパターニングするのと同程度の高透過率が得られる。
【００８１】
また、凹凸構造に光散乱構造を用いれば、光学媒体を傾けて観察した際でも回折光の影響で凹凸領域が七色にキラキラ光ることが無く、広い観察範囲で高透過率な透明領域として視認することが可能となる。
【００８２】
本発明の光学媒体は、光反射層の上に接着層を配し、透明性基材や不透明性基材に貼り付けて光学物品として用いることもできる。接着層としては、熱硬化型や紫外線硬化型の透明接着剤を用いることができる。また、透明性基材としてはポリエチレンテレフタレート（ＰＥＴ）、ポリカーボネート（ＰＣ）、トリアセチルセルロース（ＴＡＣ）などの光透過性を有する樹脂からなるフィルム又はシートなどが好適である。また、ガラスなどの無機材料を使用してもよい。
【００８３】
不透明性基材としては商品券や紙幣などの紙に貼り付けてもよく、不透明性基材に印刷などが施されていれば、本発明の光学媒体の凹凸領域、つまり、ディメタライズド加工の様に金属などの光反射層を除去し、パターニングしたのと同程度の透過率が得られている部分と組み合わせて、絵柄などのパターンを表現することも可能である。
【実施例】
【００８４】
図９に本発明における光学媒体を用いた、光学物品の平面図の一例を示す。また、図１０に図９に示した光学物品のＹ−Ｙ'線での断面図の一例を示す。
【００８５】
光学物品は凹凸領域と非凹凸領域の配置によって、文字「ＴＯＰ」、数字「１０００」、星の形状をした記号を表現している。文字「ＴＯＰ」、数字「１０００」、星の記号は凹凸領域によって形成されており、それ以外の範囲は非凹凸領域から形成されている。
【００８６】
光学媒体は粘着層により、カラーインキを用いて印刷が施された不透明基材と一体化している。また、光学媒体は、透明性基材の上に透明成形層を配している。
【００８７】
透明基材にはポリエチレンテレフタレート（ＰＥＴ）を用いた。一般的にＰＥＴは高い透明性を持ち、安価な材料として多くの用途で用いられている。
【００８８】
透明成形層には紫外線硬化型樹脂を用いた。紫外線硬化型樹脂は金型などのパターンに流し込み、易接着処理などが施された透明基材と密着させ、紫外線を照射して硬化させた後に、金型から剥離することで金型などのパターンを容易に複製することが可能である。
【００８９】
本実施例では、透明成形層に凹凸構造として回折格子を形成し、凹凸領域を作製した。回折格子の形成には、前述したように金型に作製された回折格子を、紫外線硬化型樹脂により複製する手法を用いた。回折格子のピッチは３００ｎｍ、構造の深さＨは４００ｎｍ程度であった。さらに、透明成形層の上には光反射層が配されている。
【００９０】
本実施例では、光反射層としてアルミニウム薄膜を真空蒸着法によりした。アルミニウム薄膜の成膜においては、非凹凸領域上のアルミニウム薄膜の膜厚が５０ｎｍ程度と成るような条件で成膜を行なった。
【００９１】
本実施例において、成膜した光反射層の膜厚は、非凹凸領域で５０ｎｍ程度、凹凸構造の凸部で２０ｎｍ程度、凹部で１０ｎｍ程度、斜面で５ｎｍ程度であった。
【００９２】
非凹凸領域でのアルミニウム薄膜が５０ｎｍ程度の膜厚であることから、図８に示したグラフより１０％程度の透過率であることがわかる。
【００９３】
一方、凹凸領域でのアルミニウム薄膜は、凹凸構造の凹部、凸部、斜面でそれぞれ異なっているが、透過率は各膜厚での平均値と考えることができるので、５０％程度であることが分かる。その結果、凹凸領域では透過率が高いため、凹凸領域を通して、不透明基材に印刷されたカラーインキのパターンを観察することが可能になる。一方、非凹凸領域では透過率が低いため、非凹凸領域を通して、不透明基材を観察することは困難である。
【００９４】
不透明基材に配されるパターンは、カラーインキに限らず、蛍光インキ、磁性インキ、ホログラムなどを用いて形成されていてもよい。たとえば、蛍光インキでパターンが形成されている場合、本発明の光学物品にブラックライトを照射したときのみ、凹凸領域を通して蛍光発色が確認されるような効果を生じさせることも可能である。
【００９５】
また、本発明における光学媒体は透明性基材と組み合わされてもよい。その場合は凹凸領域を透過観察して、非凹凸領域とのコントラストのパターンを確認するような使用方法も考えられる。
【００９６】
以上のように、本発明における光学媒体と別の基材を組み合わせることで、様々な効果を期待することができる。
【符号の説明】
【００９７】
１…透明性基材
２…透明成形層
３…光反射層
４…凹凸構造
５…凹凸領域
６…非凹凸領
７…粘着層
８…不透明基材
１０…光学媒体
Ｈ…深さ
Ｐ…ピッチ
ＡＬ…膜厚
【図１】
2014062992.tif 000003
【図２】
2014062992.tif 000004
【図３】
2014062992.tif 000005
【図４】
2014062992.tif 000006
【図５】
2014062992.tif 000007
【図６】
2014062992.tif 000008
【図７】
2014062992.tif 000009
【図８】
2014062992.tif 000010
【図９】
2014062992.tif 000011
【図１０】
2014062992.tif 000012